(57)【要約】【課題】製造が容易であって工程数が低減でき、所定の透気度を容易かつ安定して得られる脱酸素剤や吸湿剤等の機能性剤を包装するのに適した通気性包装材料を効率よく、安価に製造する。【解決手段】通気性を有する包装材料（１）の製造方法であって、通気性を有するシート材料（１１）の片面又は両面に、一層又は複数層の非通気性合成樹脂フィルムを貼り合わせた積層体（１０）を形成する工程と、前記積層体（１０）の表層面から前記非通気性合成樹脂フィルム層を貫通して前記シート材料（１１）を貫通させずに通気孔（１６）（１７）を開孔する工程とを含む。【選択図】図１
2007126212.tif 000002
【特許請求の範囲】
【請求項１】
通気性を有するシート材料の片面又は両面に、一層又は複数層の非通気性合成樹脂フィルムを貼り合わせた積層体を形成する工程と、
前記非通気性合成樹脂フィルム層に、前記シート材料に通じる通気部を形成する工程とを含む
ことを特徴とする通気性を有する包装材料の製造方法。
【請求項２】
前記通気部が前記非通気性合成樹脂フィルム層を貫通し前記シート材料を貫通させずに開孔された通気孔である
ことを特徴とする通気性を有する請求項１に記載の包装材料の製造方法。
【請求項３】
前記シート材料の両面に前記非通気性合成樹脂フィルムを貼り合わせた前記積層体において、
前記通気孔を開孔する工程が、前記積層体の片面ずつから前記非通気性合成樹脂フィルム層を開孔する２回の工程により行われる
ことを特徴とする請求項２に記載の通気性を有する包装材料の製造方法。
【請求項４】
通気性を有するシート材料の表面に、一層又は複数層の非通気性合成樹脂フィルムを貼り合わせた積層体を形成する工程と、
前記非通気性合成樹脂フィルム層を貫通し前記シート材料を貫通させずに通気孔を開孔する工程と、
前記シート材料の裏面に、ヒートシール剤をパターンコーティングする工程とを含む
ことを特徴とする請求項１に記載の通気性を有する包装材料の製造方法。
【請求項５】
前記通気孔が角部を持たない環状に連続し前記非通気性合成樹脂フィルム層を貫通し開孔される
ことを特徴とする請求項２〜４のいずれかに記載の通気性を有する包装材料の製造方法。
【発明の詳細な説明】
【技術分野】
【０００１】
本発明は、通気性を有する包装材料の製造方法に関し、特に脱酸素剤、除湿剤、炭酸ガス吸収剤、防錆剤、防臭剤等の機能性を有する組成物を包装するのに適した通気性を有する包装材料の製造方法に関するものである。
【背景技術】
【０００２】
近年、加工食品や菓子類等の食品の酸化、変色、カビ、腐敗などの品質低下や変質の防止、また衣類や紙製品の防虫や品質保持、或いは金属部品、精密機器の錆やカビ発生の防止するため脱酸素剤、除湿剤、防錆剤等の機能性剤が多く用いられている。この機能性剤は、通気性を有する包装材料からなる袋状の包装袋に封入したものが用いられ、食品等の包装内の酸素や湿気を吸収して品質を長期間維持するものである。
【０００３】
上記の通気性包装材料としては、通気性を有する紙や不織布等の通気性シート材料に、包装材料の透気度をコントロールするために所定の配列で多数の微細孔が開孔されたポリエチレンやポリエチレン酢酸ビニル共重合体、ポリプロピレン等のヒートシール性を有する合成樹脂製有孔フィルムを片面或いは両面に貼り合わせた通気性を有する積層体が主に用いられてきた。
【０００４】
さらに、包装袋の強度や耐水性等の耐久性を向上するために、前記合成樹脂製有孔フィルムの外側にポリエステル樹脂やポリアミド樹脂、ポリプロピレンなどの強度や耐熱性に優れた合成樹脂製の有孔フィルムを補強層として外層に貼り合わせたものも使用されている。
【０００５】
また、この包装材料には、通気性や製袋時のヒートシール性のみならず、脱酸素剤や吸湿剤等の機能性剤が漏出することのないものが好ましく、特に食品に使用する場合は、食品に混入したり接触、汚染することがないように機能性剤微粉末の漏出防止性を有するシート材料や積層構成の選択、包装袋のシール構造が食品の安全、衛生上重要なものとなっている。
【０００６】
従来、上記包装材料として、有孔プラスチック積層フィルムと微細孔フィルムとを張り合わせて得られるガーレー式透気度が１〜１０，０００秒／ｍｌである脱酸素剤用包装材料があり、有孔プラスチックフィルムは、フィルム積層後の開孔工程にて開孔し、更に微細孔を有するフィルムをラミネートするもので、フィルムの積層は融着、接着、圧着、ドライラミネート法又は押出しラミネート等によって製造するものである（例えば、特許文献１参照。）。
【０００７】
このような包装材料としては、例えば、図１２の断面図に示す通気性包装材料（１００）は、通気孔（１０１）を有するポリエステルフィルム（ＰＥＴ、厚さ１２μｍ）とポリエチレンフィルム（ＰＥ、厚さ１５μｍ）の積層有孔フィルム、通気性を有するシート材料としての撥水撥油紙（秤量５０ｇ／ｍ２  ）、及び通気孔（１０２）を有するポリエチレン酢酸ビニル共重合体（ＥＶＡ、厚さ３０μｍ）の有孔フィルムから構成され、この順に重ね合わされ熱ラミネートにより一体化された「ＰＥＴ１２／印刷層／ＰＥ１５／撥水撥油紙／ＥＶＡ３０」の積層体であり、印刷層はＰＥＴ表面に文字、図柄等が予め印刷されたものである。
【０００８】
なお、合成樹脂フィルムについては、材質と厚さの組み合わせで表し、例えば、厚さ１５μｍのポリエチレンフィルムは「ＰＥ１５」と表示する。
【０００９】
また、図１３の断面図に示す通気性包装材料（２００）は、水分が多い食品等に適した耐水性を向上した合成樹脂製不織布をシート材料に用いたもので、予め文字等の印刷を施した通気性を有するポリエチレン系不織布（ＰＥ不織布）と通気孔（２０１）を有するＥＶＡ３０の有孔フィルムとから構成された「ＰＥ不織布／ＥＶＡ３０」積層体である。
【００１０】
上記通気孔を有する有孔フィルムは、ＰＥ、ＰＥＴ、ＥＶＡ等の非通気性合成樹脂フィルムに、孔径１〜１，０００μｍの微細な通気孔が刃物、針、熱針、レーザー照射等により所定の開孔パターンで繰り返し開孔され積層体全体に通気性（図中の矢符）が付与されたもので、例えば、図１２に示す通気性包装材料（１００）の片面の通気孔（１０１）が図１１（ａ）に示す５ｍｍ×５ｍｍの菱形パターンを繰り返し開孔し、ＥＶＡ３０フィルムの通気孔（１０２）が図１１（ｂ）に示す１．４ｍｍ×１．４ｍｍの格子パターンを繰り返し開孔したものであれば、通気性包装材料（１００）は２，０００〜６，０００秒／１００ｍｌの透気度が得られ、また、通気孔（１０１）が図１１（ｃ）に示す１０ｍｍ×１５ｍｍの菱形パターンを繰り返し開孔し、ＥＶＡ３０フィルムの通気孔（１０２）に上記と同じ図１１（ｂ）に示す格子パターンを繰り返し開孔すれば、６，０００〜１２，０００秒／１００ｍｌの透気度を有する包装材料が得られるようになる。
【００１１】
また、通気性包装材料（２００）のＥＶＡ３０フィルム層に、図１１（ｂ）に示す格子パターンの通気孔（２０１）を繰り返し開孔したものを用いれば、３００〜５００秒／１００ｍｌの透気度を有する包装材料が得られるようになり、通気性シート材料と非通気性合成樹脂フィルムの通気孔の開孔パターン（開孔密度）の組み合わせにより包装材料の透気度をコントロールすることができる。
【特許文献１】特開平５−１６２７７６号公報
【発明の開示】
【発明が解決しようとする課題】
【００１２】
上記の通気性包装材料（１００）の従来の製造方法では、その工程が、
１．ＰＥＴ１２の表面層に文字、図柄等を印刷する。  
２．「ＰＥＴ１２／印刷層」にＰＥ１５を押出しラミネートし、「ＰＥＴ１２／印刷層／ＰＥ１５」の積層体を形成する。  
３．「ＰＥＴ１２／印刷層／ＰＥ１５」の積層体に穿孔加工を行い、所定パターンの通気孔を開孔する…（Ａ）とする。  
４．ＥＶＡ３０に穿孔加工を行い通気孔を開孔する…（Ｂ）とする。  
５．撥水撥油紙と（Ａ）を熱ラミネートで貼り合わせ積層体「ＰＥＴ１２／印刷層／ＰＥ１５／撥水撥油紙」…（Ｃ）を形成する。  
６．（Ｂ）と（Ｃ）とを熱ラミネートし積層体を形成して通気性包装材料（１００）とする。  
という６工程により製造するもので、各々のフィルムへの穿孔加工や積層工程を個々に行い、その都度ロールに巻かれたフィルム材料や中間積層体の繰り出し、巻き取りの作業を要し、また各加工工程での柔軟なフィルムの取り扱いや穿孔作業にはかなりの労力と作業時間を要している。
【００１３】
また同様に、通気性包装材料（２００）の製造においては、
１．ＰＥ不織布の表面層に文字等を印刷する。  
２．ＥＶＡ３０に穿孔加工を行い通気孔を開孔する…（Ｄ）とする。  
３．ＰＥ不織布と（Ｄ）とを熱ラミネートし、通気性包装材料（２００）を製造している。
【００１４】
このように、従来の通気性包装材料（１００）（２００）の製造方法では、工程が複雑となって多くの工程数を要し、その製造設備や作業時間を必要とすることから通気性包装材料のコスト上昇の一因となり、また製造に時間を要すことから生産性の低下や納期の長期化という問題も生じている。
【００１５】
また、積層体形成時の熱ラミネートによる積層加工の際に、予め通気孔が開孔された樹脂フィルムが軟化し、ラミネート条件によって、例えばフィルム張力が高すぎるとフィルムに開孔された微細な孔形状が変形したり配置がばらついたり、また温度が高い或いは積層圧力が強すぎると孔が潰れて小さくなったり塞がれることがあり、通気性の低下や変動により透気度にバラツキが生じ、上記した菱形や格子状の開孔パターンの組み合わせによる所定の透気度が安定して得られず、包装材料の品質上の問題も有している。特に、食品の品質維持のために食品と共に脱酸素剤等の機能性剤を封入して包装される場合は、食品の安全衛生上から、その機能を確実に発揮するため通気性包装材料の品質の安定化が大きく求められている。この透気度不安定の問題は、接着剤や他のラミネート方式により有孔フィルムを積層一体化する場合にも同様である。
【００１６】
そこで本発明は、製造が容易であって工程数が低減でき、フィルム積層時のヒートシールや接着剤による通気孔の変形や閉塞による通気性の低下や変動の問題がなく所定の透気度を容易かつ安定して得られ、また微細な被包装材も漏出することがなく、脱酸素剤や吸湿剤等の機能性剤を包装するのに適した通気性包装材料を効率よく安価に製造することのできる通気性を有する包装材料の製造方法を提供することを目的とするものである。
【課題を解決するための手段】
【００１７】
すなわち、本発明は、通気性を有するシート材料の片面又は両面に、一層又は複数層の非通気性合成樹脂フィルムを貼り合わせた積層体を形成する工程と、前記非通気性合成樹脂フィルム層に、前記シート材料に通じる通気部を形成する工程とを含むことを特徴とする通気性を有する包装材料の製造方法である。
【００１８】
本発明においては、前記通気部が前記非通気性合成樹脂フィルム層を貫通し前記シート材料を貫通させずに開孔された通気孔によるこができ、また前記シート材料の両面に前記非通気性合成樹脂フィルムを貼り合わせた前記積層体においては、前記通気孔を開孔する工程が、前記積層体の片面ずつから前記非通気性合成樹脂フィルム層を開孔する２回の工程により行うことができる。
【００１９】
本発明による通気性を有する包装材料の製造方法によれば、通気性を有するシート材料と非通気性合成樹脂フィルム層とが一体に積層された積層体を１工程で形成し、その表層面から非通気性合成樹脂フィルム層を貫通し、シート材料を貫通させずに未貫通部をシート材料内部に残した通気孔を開孔するものであるので、積層体を形成する前に予め非通気性合成樹脂フィルムに通気孔を設ける穿孔工程が省略できるとともに、その後の２回の熱ラミネート工程も省略でき、従来の個々のフィルムへの穿孔加工や積層などの複雑な工程が簡略化され、また工程数を減らすことができ製造時間の短縮も可能となる。さらに、積層体の所定位置に通気孔を確実に開孔することができ、フィルム積層時に通気孔が変形したり塞がれるという問題が解消され、品質の安定した所定の透気度を有する包装材料を効率よく安価に製造することができる。
【００２０】
また、両面に非通気性合成樹脂フィルムを貼り合わせた積層体では、積層体の片面ずつから通気孔を開孔することで、特殊な穿孔装置を必要とせず、安定した開孔作業が得られ所定の位置に通気孔を確実に開孔することができ、また積層体の表裏に異なった開孔パターンで通気孔を開孔することも容易となり透気度のコントロールがしやすくなる。
【００２１】
さらに、本発明は、通気性を有するシート材料の表面に、一層又は複数層の非通気性合成樹脂フィルムを貼り合わせた積層体を形成する工程と、前記非通気性合成樹脂フィルム層を貫通し前記シート材料を貫通させずに通気孔を開孔する工程と、前記シート材料の裏面に、ヒートシール剤をパターンコーティングする工程とを含む通気性を有する包装材料の製造方法である。
【００２２】
これによれば、ヒートシール剤を用いた規則性のあるパターンコートにより通気性を得るので、包装材料の通気性を安定化し、またコーティング面同士を対向させてヒートシールすることで包装袋の製造が容易となり、包装機を用いて内容物を投入しながらの連続製袋が可能となる。さらに、包装材料裏面の合成樹脂フィルム層の積層工程や通気孔の開孔工程が不要になり製造工程を短縮することもできる。
【００２３】
また、前記通気孔が角部を持たない環状に連続し前記非通気性合成樹脂フィルム層を貫通し開孔されることで、開孔端からの裂けを防ぎ包装材料の耐久性を向上することができる。
【発明の効果】
【００２４】
本発明の通気性を有する包装材料の製造方法によれば、１回の積層工程で通気性を有するシート材料と非通気性合成樹脂フィルムの積層体を形成し、その表面層から通気孔を開孔し包装材料を製造するものであるので、製造が容易であって工程数が低減でき、包装材料製造時の通気孔の配置や形状のバラツキ、孔の変形や閉塞による通気性の低下や変動の問題がなく、所定の透気度を容易かつ安定して得ることのできる脱酸素剤や吸湿剤等の機能性剤を包装するのに適した通気性を有する包装材料を効率よく、安価に製造することのできる。また、通気孔を角部を持たない環状に開孔することで包装材料の耐裂性や耐変形性を改善することができる。さらに、ヒートシール剤を用いたパターンコートにより、包装材料の通気性を安定にし、包装袋の製造を効率良く行うことができる。
【発明を実施するための最良の形態】
【００２５】
以下、本発明について詳細に説明する。
【００２６】
本発明の通気性を有する包装材料の製造方法は、通気性を有するシート材料の片面又は両面に、一層又は複数層の非通気性合成樹脂フィルムを貼り合わせた積層体を形成する工程と、前記非通気性合成樹脂フィルム層に、前記シート材料に通じる通気部を形成する工程とを含むもので、前記通気部は前記非通気性合成樹脂フィルム層を貫通し前記シート材料を貫通させずに開孔された通気孔とすることができる（以下、通気性を有する包装材料を包装材料という。）。
【００２７】
この包装材料は、脱酸素剤、除湿剤、防錆剤等の機能性剤の包装袋として使用されるもので、図１、図４及び図５の断面図に示すように全体に通気性を有する積層体であり、パルプ紙や不織布などの通気性を有するシート材料と、このシート材料の片面又は両面に積層された所定の通気孔が開孔され所定の通気性を有する樹脂フィルム層とから構成されている。
【００２８】
通気性を有するシート材料としては、透気度が０．１〜１，０００秒／１００ｍｌである、撥水撥油処理或いは耐水耐油処理を施したパルプ紙やポリエチレン等を抄紙した混抄紙等の紙類、又はポリエチレンやポリエステルなどの合成樹脂からなるスパンボンド法やスパンレース法による不織布等の繊維質層、ポリエチレン系合成樹脂等を材料として微細有孔処理を施した微多孔性フィルム等の通気性素材が用いられ、脱酸素剤等の成分である鉄粉等の固体微粉末を通過させず、また常圧で水を通さないものが好ましくい。なお、透気度はＪＩＳ  Ｌ  １０９６に準拠したガーレー式測定方法によるものである。
【００２９】
樹脂フィルムとしては、ポリエチレンやポリプロピレン等のオレフィン系樹脂、ポリエチレン酢酸ビニル共重合体、ポリエチレンテレフタレートやポリブチレンテレフタレートなどのポリエステル樹脂、ナイロン６やナイロン６６などのポリアミド樹脂などの熱可塑性樹脂が用いられる。
【００３０】
そして、積層体の外層の少なくとも片面（包装紙の内側に当たる面）を構成する樹脂フィルム層としては、製袋時の製造性の観点から低温でのヒートシール性（熱融着性）を有する樹脂材料が好適であり、１８０℃以下で溶融状態、少なくとも半溶融状態になる樹脂が好ましく、より好ましくは融点が１５０℃未満である低温でのヒートシール性、シール強度を良好に有する合成樹脂であり、具体的には低密度ポリエチレン、ポリプロピレン、ポリエチレン酢酸ビニル共重合体（ＥＶＡ）等の合成樹脂が挙げられる。
【００３１】
さらに、耐熱性や強度等の耐久性を要する包装用途には、包装袋の外側に当たる外層フィルム層に高融点、高強度等の要求性能を満たす樹脂を選択し用いることができ、例えば耐熱性、高強度の用途にはポリエステル樹脂やポリアミド樹脂などの樹脂フィルムを外層、或いは補強層として使用することができる。
【００３２】
この積層体は、通気性を有するシート材料を挟んで樹脂フィルムを重ね合わせ、熱ロールなどの加熱装置、加圧ロール等を有する通常の熱ラミネート装置を用いて、低融点の樹脂フィルム層を介してシート材料と外層や補強層を熱ラミネートし接着一体化し形成されるものである。ただし、この積層体の形成は、前記熱ラミネート法に限られず、接着剤により貼り合わせたもの、溶融樹脂をシート材料表面に押出しラミネートするもの等いずれ方法でもよい。
【００３３】
この積層体には、両側又は片側の表層面から樹脂フィルム層を貫通しシート材料に達する孔径が１〜１，０００μｍの微細な通気孔が所定の配列で開孔され、この通気孔はシート材料境界部分の内部を一部カットしその内側には未貫通部を残したハーフカットの状態（図１、図４）に形成するもの、或いは樹脂フィルムを貫通しシート材料境界面に至り止まる通気孔（図５）が形成されるものがある。
【００３４】
この通気孔は、積層体の表面から中心のシート材料に向かって所定の配列で開孔されるもので、例えば先端部に刃部を有する細長い刃物、細幅の刃物、針又は熱針を用いる機械的手段、レーザー照射、電子線照射等の各種の穿孔方法により開孔することができる。
【００３５】
通気孔の径、深さ或いは開孔密度は、前記各種の穿孔方法に従い、例えば刃物や針の形状や配置、侵入深さ、或いは照射電圧、電流、照射時間等の穿孔条件により適宜決めることができ、また、通気孔の形状は、横断面は円形、三角、四角等の方形、楕円径等、縦断面も柱状、先細りの円錐、角錐状等であり、特に限定されるものではない。
【００３６】
特に、図５に示すように、通気孔（２５）（２６）が樹脂フィルム層は貫通するがシート材料（１１）の境界面に至り止まるように形成する場合は、樹脂フィルムのみを溶融して紙等の不溶物を残すことのできる熱針、レーザー照射、電子線照射等の穿孔方法の使用が有効である。
【００３７】
ここで、通気孔が表層の樹脂フィルム層は貫通し、中心層の通気性シート材料には達しながらその内部を貫通しないこと、すなわち「ハーフカット」の状態にする、或いは通気孔がシート材料境界面に至って止まり、通気孔とシート材料との間に通気性を有していることが重要である。これは、樹脂フィルムの通気孔によって通気性シートとの間に通気性を得て積層体全体に通気性を付与するもので、この通気孔の開孔密度により包装材料の透気度をコントロールするためである。
【００３８】
上記通気孔の開孔例について、ロール周上に開孔用の刃物を配列したロールを備えた穿孔装置（３０）の例に基づいて以下に説明する。なお、本発明で用いられる穿孔装置は下記の穿孔装置（３０）に限定されることはなく、包装材料の透気度をコントロールできる装置であれば使用することができる。
【００３９】
図６及び図７に示す穿孔装置（３０）は、ロール周面に先端部に刃先を有する多数の細長い刃物（１８）が所定の配列及び一定の高さで立設されたロール（３１）と、このロール（３１）と所定間隔を置いて平行に配された回転自在の金属ロール（３２）と、ロール（３１）に連結された駆動用モータ（Ｍ）とから主要部が構成されている。
【００４０】
図に示すように、ロール（３１）の両端部に設けられた太径のベアラー部（３３）は、金属ロール（３２）に接して共に回転するもので、ロール（３１）と金属ロール（３２）とを所定間隔（ａ）を置いて平行に保ち、また刃物（１８）の先端部と金属ロール（３２）との距離（ｂ）を一定に維持し、ロール（３１）と金属ロール（３２）間を通過する積層体（５）に刃物（１８）が所定の深さまで侵入するように設定されている。
【００４１】
また、刃物（１８）は、図８に示すような先端に鋭利な直刃状の刃部（１８ａ）を有するものが使用され、図１１（ａ）、（ｂ）、（ｃ）に示すような、菱形や格子パターン等の同一パターンを繰り返しながらロール周面に一定の高さで配列されている。
【００４２】
図９の穿孔装置（３０）のロール部分断面図に示すように、モータ（Ｍ）によって回転するロール（３１）と金属ロール（３２）の間に挿通された積層体（５）は、ロール（３１）周上の刃物（１８）により金属ロール（３２）に押圧されながら前方に送られ、同時に刃物（１８）が積層体（５）の表層面から一定の深さまで侵入し、刃物（１８）の配列パターンに従って開孔されるものである。
【００４３】
すなわち、図１０（ａ）に示すように、刃物（１８）が積層体（５）の上側表層面から樹脂フィルム層（８）を貫通し、刃物（１８）の先端部が金属ロール（３２）上の距離（ｂ）まで積層体（５）内に侵入する。この距離（ｂ）を調整することで、刃物先端が積層体（５）中心部のシート材料（６）内部の所定深さまで侵入し、ロール間を通過後の積層体（５）にはフィルム層（８）を貫通してシート材料（６）内部まで達する通気孔（９）が開孔され、シート材料（６）との境界部分を一部カットしシート材料（６）内に未貫通部を残したハーフカットの状態にすることで、樹脂フィルム層（８）とシート材料（６）の間に通気性が付与される。
【００４４】
積層体（５）の裏面にも同様に、図１０（ｂ）に示すように、積層体（５）の反対面を上側に向けてロール（３１）と金属ロール（３２）間に挿通し、樹脂フィルム層（７）に貫通孔を開孔しシート材料（６）をハーフカットすることで通気孔が開孔され、樹脂フィルム層（７）とシート材料（６）の間に通気性が付与される。もちろん、この時の刃物の形状や配置、ロール間隔（ａ）、刃物との距離（ｂ）等の穿孔条件は積層体の構成や要求される透気度により適宜変更されるものである。
【００４５】
この通気孔の配置は、上記の図１１に示すような菱形状、格子状等の開孔パターンが繰り返し連続して設けられ、積層体（５）の両面から開孔される開孔パターンを組み合わすことで包装材料の透気度がコントロールされる。
【００４６】
また、上記穿孔装置（３０）による場合は、ロール（３１）と金属ロール（３２）の間隔（ａ）を積層体（５）の厚みや穿孔深さにより適正に保ち、刃物（１８）の先端部と金属ロール（３２）との距離（ｂ）を正確に設定することが重要であり、また金属ロール（３２）上を送行する積層体（５）に緩み弛みや波打ち、斜行などが発生しないように積層体（５）の前後方向の張力を適度に保つことが重要となる。
【００４７】
これにより、通気性を有するシート材料（６）を挟む両側の非通気性フィルム層（７）（８）に通気孔が設けられることで、非通気性の積層体（５）に通気性が付与され、通気孔が変形したり潰れたりすることなく所定範囲の透気度を安定して有する包装材料が得られる。もちろん、シート材料（６）の片面のみに非通気性フィルム層を積層したものでは、１回の穿孔加工を行うだけでよい。
【００４８】
しかも、この通気孔は通気性を有する中心のシート材料（６）を貫通することがないので、脱酸素剤等の機能性剤の微粉末が包装袋から漏出することがなく、包装袋内の食品等に混入や接触、汚染することがなく安全性が確保される。
【００４９】
また、刃物（１８）は、図１４に示すような先端に鋭利な中抜きの円形環状の刃部（１８ｂ）、いわゆる「パンチ」と呼ばれる打ち抜き刃を使用することもできる。この場合も刃物１８は、図１１（ａ）、（ｂ）、（ｃ）に示すような、菱形や格子パターン等の同一パターンを繰り返しながらロール周面に一定の高さで配列されている。
【００５０】
上記環状の刃部（１８ｂ）は、図１４に示す先端部が中抜きの円形であるものの他に、図１５の刃部平面図に示すような楕円形状（１８ｃ）、直線と半円形とが結ばれたトラック形状（１８ｄ）や４角形などの多角形の角部を曲線で結んだもの（１８ｅ）など、先端環状部に角部を持たずに曲線あるいは曲線と直線の組み合わせでなる中抜きの環状刃物であればよい。
【００５１】
この場合、開孔される通気孔は、包装材料の表裏面の樹脂フィルムを上記のような環状刃部により連続して環状部が開孔されることが重要であり、通気孔が不連続であるとその不連続部分に応力集中し、裂けや変形の起点となって耐久性が低下してしまう。
【００５２】
これにより、包装材料に力がかかっても、開孔部の特定位置、例えば開孔端部や環状の不連続部に応力が集中することがなく耐裂性を向上し、包装材料の破損や変形を防ぐことができ、ここから裂けたり、通気孔間で裂け目が繋がったりすることが防止でき、包装材料の耐久性を向上し脱酸素剤などを収納した包装袋の効果を確実にすることができる。
【００５３】
従って、本発明による通気性包装材料の製造方法であると、シート材料と樹脂フィルムとの積層体が１回の積層工程で形成され、その積層体に通気孔を開孔することにより、従来の複雑な製造工程と品質のバラツキの問題を解消し、従来よりも製造工程が簡略化され、しかも樹脂フィルム層の所定位置に精度良く通気孔を確実に開孔することができ、安定した透気度を有する包装材料を容易に安価に製造することができるようになる。
【００５４】
上記包装材料によって、脱酸素剤等の包装袋を形成するには、方形状の一対の包装材料の低融点のヒートシール性を有する樹脂フィルム層同士が対向するように重ね合わせ、その周縁部の３方をヒートシールして１方が開口された包装袋を作製し、或いは１枚の方形状の包装材料の低融点のフィルム層同士が対向するように折り重ね、その周縁部をヒートシールして１方が開口された包装袋を作製し、粉末状や粒状の脱酸素剤を収納した後開口部をヒートシールするもの、また筒状の包装体を作製し連続的に脱酸素剤を収納し、包装体の中間部分をヒートシールして包装袋を形成することもできる。
【００５５】
本発明の製造方法により製造された包装材料は、食品分野のみならず、金属部品や精密機械、医薬品、衣料品等、広い分野において各種機能性剤の包装に有効に利用できるものである。
【００５６】
以下、本発明の実施例を図面に基づき説明する。
【００５７】
（第１の実施例）
図１は本発明の製造方法に従い製造した通気性を有する包装材料（１）の断面図、図２は包装材料（１）の通気孔が未開孔の積層体（１０）の断面図である。
【００５８】
積層体（１０）は、表面に「脱酸素剤」、「ＤＯ  ＮＯＴ  ＥＡＴ」等の文字と白べた印刷が印刷されたＰＥＴ１２のフィルム層（１３）、ＰＥ１５のフィルム層（１２）、撥水撥油紙（秤量５０ｇ／ｍ２  、厚さ８６μｍ）（１１）とＥＶＡ３０のフィルム層（１４）とから構成され、ＰＥ１５層（１２）とＥＶＡ３０層（１４）を介して撥水撥油紙（１１）及びＰＥＴ１２層（１３）のフィルム層間を同時に押出しラミネートし接着一体化し、「ＰＥＴ１２／印刷層／ＰＥ１５／撥水撥油紙／ＥＶＡ３０」の積層体（１０）を１工程で形成したもので、ＰＥＴ１２（１３）の表面の印刷層（１５）は印刷インキが食品等に転写しないように積層体（１０）の内側に配されている。
【００５９】
包装材料（１）は、この積層体（１０）の両側の表層面から「ＰＥＴ１２／印刷層／ＰＥ１５」層とＥＶＡ３０（１４）のフィルム層を貫通し撥水撥油紙（１１）に達する通気孔（１６）（１７）が上記の穿孔装置（３０）を用いて所定の開孔密度で開孔されたもので、この通気孔（１６）（１７）は撥水撥油紙（１１）の層内部をハーフカットしたカット部分（１６ａ）（１７ａ）を形成している。
【００６０】
すなわち、図３（ａ）に示すように、積層体（１０）のＰＥＴ１２（１３）側表層面から「ＰＥＴ１２／印刷層／ＰＥ１５」のフィルム層（１３）（１５）（１２）を貫通し撥水撥油紙（１１）内部まで達する通気孔（１６）が開孔され、撥水撥油紙（１１）の上層部分をハーフカットし、裏面も同様に、ＥＶＡ３０（１４）フィルム層を貫通して撥水撥油紙（１１）内まで達する通気孔（１７）が開孔され、やはり撥水撥油紙（１１）の下層部分をハーフカットの状態（図３（ｂ））にしている。
【００６１】
この時、穿孔装置（３０）のロール間隔（ａ）が０．５ｍｍ、刃物（１８）の先端部と金属ロール（３２）との距離（ｂ）を０．１ｍｍに設定することで、金属ロール（３２）上を多数の刃物（１８）により押圧されながら通過する積層体（１０）中心部の撥水撥油紙（１１）には、刃物（１８）の刃先が十数μｍの深さで侵入することになり、上下それぞれの層内側に十数μｍのカット部分（１６ａ）（１７ａ）を形成するものである。従って、刃物（１８）の侵入深さが不足したり、またシート材料（１１）を貫通しないように、この距離（ｂ）を正確に設定することが特に重要となる。
【００６２】
これにより、通気性を有するシート材料（１１）を挟む両側の非通気性フィルム層に通気孔（１６）（１７）が設けられることで、積層体（１０）全体に通気性が付与され、通気孔が変形したり潰れたりすることなく精度よく開孔され、安定した透気度を有する包装材料（１）が得られる。
【００６３】
この時、通気孔（１６）（１７）の開孔パターンを選択することで透気度がコントロールでき、例えば通気孔（１６）を図１１（ａ）に示す菱形パターンとし、通気孔（１７）を図１１（ｂ）に示す格子パターンで開孔すれば、包装材料（１）は２，０００〜６，０００秒／１００ｍｌの透気度を有し、また、通気孔（１６）を図１１（ｃ）に示す菱形パターンで開孔し、通気孔（１７）を上記と同じ図１１（ｂ）に示す格子パターンを開孔すれば、６，０００〜１２，０００秒／１００ｍｌの透気度が得られ、要求される所定の透気度を有する包装材料（１）が簡単に得られる。
【００６４】
しかも、この通気孔は通気性を有する撥水撥油紙（１１）を貫通することがないので、脱酸素剤等の機能性剤の微粉末が包装袋から漏出することがなく、食品への混入や汚染することがなく安全性が確保される。
【００６５】
上記の包装材料（１）の製造工程は、
１．ＰＥＴ１２の表面層に文字等を印刷する。  
２．「ＰＥＴ１２／印刷層」は、ＰＥ１５とＥＶＡ３０を介して撥水撥油紙とを押出しラミネートし、「ＰＥＴ１２／印刷層／ＰＥ１５／撥水撥油紙／ＥＶＡ３０」の積層体（１０）を形成する。  
３．積層体（１０）の片面に穿孔加工を行い「ＰＥＴ１２／印刷層／ＰＥ１５」に通気孔を開孔する。  
４．積層体（１０）の「ＥＶＡ３０」側に穿孔加工を行い通気孔を開孔する、工程からなる。
【００６６】
従って、包装材料（１）は４工程で製造することができ、従来より工程数を低減し、各々の樹脂フィルムへの穿孔加工やロールに巻かれた材料の繰り出し、巻き取りの作業工数も大幅に低減され作業時間も短縮でき、生産性が向上し包装材料のコストダウンや納期の短縮に寄与することができる。
【００６７】
また、包装材料（１）の透気度をコントロールする通気孔が、従来のように熱ラミネート時の配列のバラツキ、孔の変形や塞がりを生じることがなく、所定の開孔パターンで積層体（１０）に正確に開孔されるので、安定した透気度を有する包装材料が容易に得られるようになる。
【００６８】
また、積層体（１０）への穿孔加工を表裏からの２工程に分けて行うことで、穿孔加工が安定し、より正確な通気孔の開孔が可能となる。さらに、積層体（１０）への穿孔加工は、表裏両方向から同時または連続し開孔する１工程でも可能である。
【００６９】
（第２の実施例）
図４は第２の実施例である通気性を有する包装材料（２）の断面図である。
【００７０】
包装材料（２）は、通気性を有するシート材料としてポリエチレン系スパンボンド不織布「タイベック（目付７５ｇ／ｍ２  ）」（２１）（デュポン社、登録商標）を用いたものであり、表面に「脱酸素剤」等の文字を印刷した「タイベック」の片面に樹脂フィルム層としてＥＶＡ３０（２２）が重ね合わされ押出しラミネートにより一体化された積層体（２０）を形成し、積層体（２０）のＥＶＡ３０層の表層面から「タイベック」（２１）に達する通気孔（２４）を上記の穿孔装置（３０）を用いて所定パターンで開孔し、この通気孔（２４）は「タイベック」（２１）の上層部から十数μｍの部分までをハーフカットしたカット部分（２４ａ）を形成したものである。
【００７１】
この場合も、穿孔装置（３０）のロール間隔（ａ）と、刃物（１８）の先端部と金属ロール（３２）との距離（ｂ）を、積層体（２０）の積層構成により設定する必要がある。
【００７２】
この通気孔（２４）により、通気性を有する不織布（２１）に積層されたＥＶＡ３０（２２）に通気性が与えられ、積層体（２０）全体に通気性が付与され、通気孔が変形したり潰れたりすることなく所定の透気度を安定して有する包装材料（２）が得られる。
【００７３】
例えば、通気孔（２４）の穿孔パターンを図１１（ｂ）に示す格子パターンとすれば、包装材料（２）は５００〜３００秒／１００ｍｌの透気度を有するようになり、また、要求される透気度によって開孔パターンは適宜選択することができる。
【００７４】
この場合も、この通気孔は通気性を有する「タイベック」（２１）を貫通することがないので、脱酸素剤等の微粉末が包装袋から漏出することがなく、食品への混入や汚染することがなく安全性が確保され、また、合成樹脂製不織布は耐水性に優れ、水分の多い食品用途に好適なものとなる。
【００７５】
上記の包装材料（２）の製造工程は、
１．不織布「タイベック」の表面層に文字等を印刷する。  
２．「タイベック」とＥＶＡ３０フィルムとを押出しラミネートし、「「タイベック」／ＥＶＡ３０」の積層体を形成する。  
３．この積層体のＥＶＡ３０面から穿孔加工を行い、「ＥＶＡ３０」層に通気孔を開孔する、３工程からなる。
【００７６】
従って、包装材料（２）の製造工程は従来と工程数は同じであるが、従来のように柔軟なフィルム単体への穿孔工程がなくなり、積層後のフィルム材料の工程通過性が向上し安定した穿孔作業が得られ、通気孔の開孔精度や作業効率が向上し製品不良の減少も図られる。
【００７７】
（第３の実施例）
図５は第３の実施例である通気性を有する包装材料（３）の断面図である。
【００７８】
包装材料（３）は、第１の実施例と同一の「ＰＥＴ１２／印刷層／ＰＥ１５／撥水撥油紙／ＥＶＡ３０」の積層体（１０）からなり、表裏両面からの樹脂フィルム層の通気孔（２５）（２６）を撥水撥油紙（１１）の境界部分をカットせずに、撥水撥油紙（１１）の境界面に接して止めたものである。
【００７９】
包装材料（３）は、この積層体（１０）の両側の表層面から「ＰＥＴ１２／印刷層／ＰＥ１５」層とＥＶＡ３０（１４）のフィルム層を貫通し撥水撥油紙（１１）に達する通気孔（２５）（２６）がレーザー照射装置を用いて所定の開孔密度で開孔されたもので、この通気孔（２５）（２６）は撥水撥油紙（１１）の境界面において終端し形成されている。
【００８０】
レーザー照射による通気孔（２５）（２６）は、積層体（１０）表層の樹脂フィルム層のみを高熱により瞬間的に溶融、蒸発させる微細な加工ができ、また熱による通気孔の変形を抑えることができ、また、紙などの熱不溶性物を溶融しないので通気孔がシート材料に入り込むことがなく、撥水撥油紙（１１）の境界部に接する部分で止めた正確な通気孔を形成することができる。
【００８１】
この実施例では、樹脂フィルム層の通気孔の深さが不足したり、またシート材料を貫通してしまうおそれがなく、より正確な透気度を確実に得ることができる。
【００８２】
（第４の実施例）
図１６は第４の実施例である円形の環状に通気孔を連続して形成した通気性を表裏両面に（４１）（４２）有する包装材料（４）の平面図である。
【００８３】
包装材料（４）は、第１の実施例と同様の図１に示す「ＰＥＴ１２／印刷層／ＰＥ１５／撥水撥油紙／ＥＶＡ３０」の積層体（１０）からなり、図１４に示すような刃部先端が円形環状のパンチ型刃物を用いて、包装材料（４）の表裏両面（４１）（４２）からの樹脂フィルム層に円形に連続する環状の通気孔（４５）（４６）を撥水撥油紙（１１）との境界部分を一部カットし形成したもので、表裏面の異なる位置に通気孔（４５）（４６）が開孔されている。
【００８４】
この包装材料（４）では、包装材料（４）に縦、横方向或いは垂直方向に力がかかっても、連続して環状に開孔された樹脂フィルム層の通気孔（４５）（４６）の特定位置に応力が集中することがなく、通気孔からの耐裂性、耐変形性を向上し、また開孔部間で裂け目が繋がったりすることが防止でき、包装材料の耐久性を高めて脱酸素剤などを収納した包装袋の効果を確実にすることができる。
【００８５】
例えば、環状の通気孔であっても４角形や３角形であれば、その角部に応力が集中しやすく、また角部を持たない環状の通気孔でも、不連続の環状であればその不連続部分に応力が集中することで裂けの起点となり耐裂性や耐変形性が劣るものとなる。
【００８６】
（第５の実施例）
図１７は本発明にかかる製造方法に従い製造した通気性を有する包装材料（５）の断面図である。
【００８７】
包装材料（５）は、表面に「脱酸素剤」、「ＤＯ  ＮＯＴ  ＥＡＴ」等の文字が印刷されたＰＥＴ１２のフィルム層（６２）と撥水撥油紙（秤量５０ｇ／ｍ２  、厚さ８６μｍ）（６１）を接着一体化した２層からなる積層体（６０）と、撥水撥油紙（６１）側にヒートシール剤をパターンコーティングしたパターンコート（５０）とから構成されている。
【００８８】
パターンコート（５０）は、ヒートシール剤としてエチレン−酢酸ビニル共重合体（ＥＶＡ）、ポリエチレン、ポリプロピレン、ポリ塩化ビニル、ポリスチレン、ポリイソブチレン、ポリアミドなどの熱可塑性ポリマーからなるホットメルト系接着剤を直接紙面にコーティングする方法、また、前記熱可塑性ポリマーを含む水、アルコール系や有機溶剤系の溶液を紙面にコーティングし乾燥させる方法が挙げられる。なお、市販品のコーティング剤を利用することもできる。
【００８９】
コーティング方法としては、特に限定されることなく各種のコーティング法が使用できるが、グラビア法、フレキソ法がコーティング量が安定し好ましい。
【００９０】
パターンコート（５０）のパターンは、各種形状のパターンが採用できるが、規則性のあるパターンが通気性を安定化させることから好ましく、例えば、図１８（ａ）に示すストライプ状、（ｂ）に示すドット状、（ｃ）に示す格子状などが挙げられる。
【００９１】
また、パターンコート（５０）のコーティング厚みは、コーティング面同士を対向させヒートシールした場合に十分な接着力が得られる厚みであればよく、例えば、５〜５０μｍ程度，好ましくは２０〜３０μｍである。厚みが５μｍ未満では接着力が不十分となり、厚すぎるとヒートシール剤がシール時に流れて通気性が不安定になりやすい。
【００９２】
また、パターンコート（５０）のコーティング部（５０）と非コーティング部（５１）の面積比は、製品の仕様により透気度が様々なので特に限定はないが、コーティング部（５０）：非コーティング部（５１）で５：１〜１：５、好ましくは３：１〜１：３である。コーティング部（５０）の比率が多くなるとヒートシール剤が流れて通気性が不安定になり、少ないと接着力が十分得られなくなる。
【００９３】
このコーティング部（５０）と非コーティング部（５１）の面積比は、例えば、上記ストライプ状のパターンでは、コーティング部（５０）の幅１ｍｍに対して非コーティング部（５１）の幅を２ｍｍに設定することで実施でき、ドット状ではドット径を１〜３ｍｍとしドット間隔を１〜５ｍｍとすることで実施できる。
【００９４】
包装材料（５）は、この積層体（６０）のＰＥＴ１２（６２）のフィルム層を貫通し撥水撥油紙（６１）に達する通気孔（６６）が上記の穿孔装置（３０）を用いて所定の開孔密度で開孔されたもので、この通気孔（６６）は撥水撥油紙（６１）の層内部をハーフカットしたカット部分（６６ａ）を形成している。
【００９５】
これにより、通気孔（６６）から通気性を有する撥水撥油紙（６１）を介して非コーティング部（５１）にかけて所定の通気性が付与され、安定した透気度を有する包装材料（５）が得られる。この時、通気孔（６６）の開孔パターンとパターンコートのパターンやコーティング面積比率を選択することで透気度がコントロールできる。
【００９６】
上記包装材料（５）によって、脱酸素剤等の包装袋を形成するには、方形状の一対の包装材料（５）のパターンコート面同士が対向するように重ね合わせ、その周縁部の３方をヒートシールして１方が開口された「３方シール」と呼ばれる包装袋を作製し、内容物を投入し密封する。
【００９７】
或いは、包装機に繰り出される包装材料のパターンコート面が対向するように半折りに折り重ね筒状とし、その端縁部をヒートシールして１方が開口された筒体を作製し、この筒体の中に脱酸素剤等の内容物を投入しながら筒の上下をヒートシールし、連続的に内容物を収納した包装袋を作製することもできる。
【００９８】
また、ストライプ状のパターンコートは、半折りに折り返して使用する場合や対向するストライプが略直交するように重ね合わせ使用する場合、ストライプの幅とヒートシール幅を調整することで密閉状態の袋体を作製することができ、内容物がこぼれ出ることがない。これは、内容物が流体や袋が加圧状態で使用される場合に好適である。格子状の場合も同様の効果がある。
【産業上の利用可能性】
【００９９】
本発明の通気性を有する包装材料は、脱酸素剤、除湿剤、炭酸ガス吸収剤、防錆剤、防臭剤等の機能性を有する組成物を包装する包装材料に好適に用いられる。
【図面の簡単な説明】
【０１００】
【図１】第１の実施例の包装材料の断面図である。
【図２】第１の実施例の積層体の断面図である。
【図３】第１の実施例の積層体の穿孔加工時の断面図である。
【図４】第２の実施例の包装材料の断面図である。
【図５】第３の実施例の包装材料の断面図である。
【図６】実施例に用いた穿孔装置の要部概略図である。
【図７】同上の部分拡大図である。
【図８】実施例に用いた刃物の斜視図である。
【図９】実施例に用いた穿孔装置のロール部の概略断面図である。
【図１０】実施例の穿孔加工を説明する積層体断面図である。
【図１１】穿孔パターン例の配置図である。
【図１２】従来例の包装材料の断面図である。
【図１３】他の従来例の包装材料の断面図である。
【図１４】刃部が円形環状である刃物の斜視図である。
【図１５】刃部が環状である刃物の変形例の刃部先端を示す平面図である。
【図１６】第４の実施例の包装材料の平面図である。
【図１７】第５の実施例の包装材料の断面図である。
【図１８】第５の実施例のパターンコート例を示す概略平面図である。
【符号の説明】
【０１０１】
１、２、３、４、５……包装材料
５、１０、２０、６０……積層体
６、１１、２１、６１……通気性シート材料
７、８、１２、１３、１４、２２、６２……非通気性合成樹脂フィルム
９、１６、１７、２４、２５、２６、６６……通気孔
１６ａ、１７ａ、２４ａ、６６ａ……ハーフカット部
１８……刃物
３０……穿孔装置
３１……刃物を立設したロール
３２……金属ロール
５０……パターンコート
【図１】
2007126212.tif 000003
【図２】
2007126212.tif 000004
【図３】
2007126212.tif 000005
【図４】
2007126212.tif 000006
【図５】
2007126212.tif 000007
【図６】
2007126212.tif 000008
【図７】
2007126212.tif 000009
【図８】
2007126212.tif 000010
【図９】
2007126212.tif 000011
【図１０】
2007126212.tif 000012
【図１１】
2007126212.tif 000013
【図１２】
2007126212.tif 000014
【図１３】
2007126212.tif 000015
【図１４】
2007126212.tif 000016
【図１５】
2007126212.tif 000017
【図１６】
2007126212.tif 000018
【図１７】
2007126212.tif 000019
【図１８】
2007126212.tif 000020